(57)【要約】  不活性雰囲気下、１５０℃〜３００℃の間の温度で、ポリプロピレンの重量に基づき０．１〜３．０重量％のパラ置換過酸化ジベンゾイルの存在下で、二軸スクリュー押出し機で前記ポリプロピレンを押し出すことによりポリプロピレンの溶融強度を増強するための方法。【特許請求の範囲】
【請求項１】
不活性雰囲気下、１５０℃〜３００℃の間の温度で、ポリプロピレンの重量に基づき０．１〜３．０重量％の式
【化１】
2020531652.tif 000004
の有機過酸化物（式中、各ＲはＣ１〜５アルキル基から個々に選択される）の存在下で、二軸スクリュー押出し機で前記ポリプロピレンを押し出すことにより、前記ポリプロピレンの溶融強度を増強するための方法。
【請求項２】
前記ポリプロピレンが０．５〜２．０重量％の前記有機過酸化物の存在下で押し出される、請求項１に記載の方法。
【請求項３】
前記有機過酸化物がジ（４−メチルベンゾイル）ペルオキシドである、請求項１または２に記載の方法。
【請求項４】
前記ポリプロピレンが１５５〜２５０℃の範囲の温度で押し出される、請求項１から３のいずれか一項に記載の方法。
【請求項５】
前記ポリプロピレンが、１６０〜２４０℃の範囲の温度で押し出される、請求項４に記載の方法。
【請求項６】
前記ポリプロピレンが窒素雰囲気下で押し出される、請求項１から５のいずれか一項に記載の方法。
【請求項７】
前記ポリプロピレンが、０．０１〜０．３ｐｈｒ、好ましくは０．０１〜０．２ｐｈｒの１種または複数種の抗酸化剤の存在下で押し出される、請求項１から６のいずれか一項に記載の方法。
【発明の詳細な説明】
【技術分野】
【０００１】
本発明は、高溶融強度ポリプロピレン（ＨＭＳ−ＰＰ）を生成するための方法に関連する。
【背景技術】
【０００２】
過酸化物を使用してポリプロピレンの溶融強度を改善するための方法は当技術分野で公知である。過酸化物での処理は長鎖分岐を作り出す。長鎖分岐が多いほど溶融強度が高い。
【０００３】
例えば、国際公開第９９／０２７００７号パンフレットはペルオキシジカーボネートを用いたポリプロピレンの熱処理を含む方法を開示している。ジセチルペルオキシジカーボネート、ジミリスチルペルオキシジカーボネート、およびジ（４−ｔｅｒｔ−ブチルシクロヘキシル）ペルオキシジカーボネートを含めた、いくつかのペルオキシジカーボネートがこの文献の中で開示されている。
【０００４】
これらの特定のジアルキルペルオキシジカーボネートの利点は、この方法における良好な性能とは別に、安全性の側面および取扱い易さである。これらのすべては固体形態であり、多くの他のペルオキシジカーボネートとは対照的に、安全に貯蔵でき、室温で取り扱うことができる。加えて、これらは押出し工程で使用することができる。
【０００５】
高溶融強度ポリプロピレン（ＨＭＳ−ＰＰ）は、食物包装および自動車用途で使用されている。より高い温度では、ジアルキルペルオキシジカーボネートの分解生成物、すなわち、アルコール、例えば、セチルアルコール、ミリスチルアルコール、および４−ｔｅｒｔ−ブチルシクロヘキサノールなどがＨＭＳ−ＰＰから蒸発して他の表面上に凝縮する傾向があり、これによって、可視透明度が減少した曇った表面を形成する。この現象はフォギングと呼ばれる。
【０００６】
例えば、マイクロ波内でＨＭＳ−ＰＰベースの食品パッケージを加熱した結果、アルコール性分解生成物は蒸発し、パッケージの蓋またはマイクロ波の窓に凝縮し得るので、これらの透明性に負の影響を与える。
【０００７】
自動車内装に使用されているＨＭＳ−ＰＰは、温かい天候条件で加熱し、アルコール性分解生成物が自動車窓に凝縮することもあり、視界の減少という明らかに所望されない結果をもたらす。
【発明の概要】
【発明が解決しようとする課題】
【０００８】
ジセチルおよびジミリスチルペルオキシジカーボネートの分解生成物はまた、修飾ポリプロピレンの表面に移動する傾向がある。この現象は「ブルーミング」と呼ばれ、表面上の白色または光輝性粒子の形成をもたらし、ポリマー表面の外観が不均一となる。
【０００９】
本発明の目的は、分解生成物として脂肪族アルコールを放出しない過酸化物を使用して、高溶融強度および高い分岐数（Ｂｎ）を有するポリプロピレンをもたらす方法を提供することである。ポリプロピレンを著しく分解することなく、改善された溶融強度および／または長鎖分岐をもたらす方法を提供することがさらなる目的である。
【課題を解決するための手段】
【００１０】
この目的は、式
【００１１】
【化１】
2020531652.tif 000002
の有機過酸化物（式中、各Ｒは芳香族環のパラ位に位置し、Ｃ１〜５アルキル基から個々に選択される）を使用して、不活性雰囲気下、二軸スクリュー押出し機でポリプロピレンを押し出すことにより達成される。
【発明を実施するための形態】
【００１２】
好ましい実施形態では、各ＲはＣ１〜５アルキル基から個々に選択される。このような基の例はメチル、エチル、ｎ−プロピル、ｉ−プロピル、ｎ−ブチル、ｓｅｃ−ブチル、ｔｅｒｔ−ブチル、およびｔｅｒｔ−アミルである。より好ましくは、各Ｒはメチルである。
【００１３】
最も好ましくは、有機過酸化物はジ（４−メチルベンゾイル）ペルオキシドである。
【００１４】
これらの過酸化物の使用は、例えば、ジセチルペルオキシジカーボネート、過酸化ジベンゾイル、およびオルト置換過酸化ジベンゾイルを使用するよりも高い溶融強度をもたらすことが判明している。
【００１５】
米国特許第６，９５１，９０４号明細書では反対の作用が発見されたという事実を考慮するとこれは驚くべきことである：１．０重量％過酸化ジベンゾイルを用いて、１．０重量％のジ（４−メチルベンゾイル）ペルオキシド（パラ−トルオイル（toluyl）ペルオキシド）よりも高い溶融強度を達成した。
【００１６】
この文献において実験は空気の存在下で行われた。不活性雰囲気下では、反対の結果が達成されることが現在判明している。
【００１７】
上述された過酸化物に加えて、少量の非置換過酸化ジベンゾイルまたは非対称的に置換された過酸化ジベンゾイルが存在してもよい。
【００１８】
したがって本発明は、不活性雰囲気下、１５０℃〜３００℃の間の温度で、ポリプロピレンの重量に基づき０．１〜３．０重量％の上で定義されたような有機過酸化物の存在下で、二軸スクリュー押出し機で前記ポリプロピレンを押し出すことによりポリプロピレンの溶融強度を増強するための方法に関する。
【００１９】
ポリプロピレンは、プロピレンのホモポリマーまたはプロピレンと他のオレフィンのランダム、交互、ヘテロ相、もしくはブロックのコポリマーもしくはターポリマーであることができる。一般的に、プロピレンコポリマーまたはターポリマーは、１つまたは複数の他のオレフィン、例えば、エチレン、ブテン、ペンテン、ヘキセン、ヘプテン、またはオクテンなどを含有することになるが、これはまたスチレンまたはスチレン誘導体を含んでもよい。プロピレン以外のオレフィンの含有量は、好ましくはすべてのモノマーの３０重量％以下である。
【００２０】
ポリプロピレンホモポリマーおよびプロピレンとエチレンのコポリマーが最も好ましい。ポリプロピレンとポリエチレンの混合物を使用することも可能である。
【００２１】
市販のプロピレンホモポリマーの融点は約１６０〜１７０℃である。プロピレンコポリマーおよびターポリマーの融点は一般的により低い。
【００２２】
使用されるポリプロピレンの分子量は幅広い範囲から選択することができる。分子量の指標はメルトフローインデックス（ＭＦＩ）である。０．１〜１０００ｇ／１０分（２３０℃、２１．６Ｎ）のＭＦＩを有するポリプロピレンを使用し得る。好ましくは、０．５〜２５０ｇ／１０分のＭＦＩを有するポリプロピレンが使用される。
【００２３】
ポリプロピレンは、分枝のポリプロピレン、例えば、国際公開第２０１６／１２６４２９号パンフレットおよび国際公開第２０１６／１２６４３０号パンフレットに記載されているものなどであってよい。
【００２４】
押出しは、１５０〜３００℃、より好ましくは１５５〜２５０℃、および最も好ましくは１６０〜２４０℃の範囲の温度で実施される。
【００２５】
押出しは不活性雰囲気で行われるが、この不活性雰囲気とは、窒素、二酸化炭素、またはアルゴンなどの不活性ガス雰囲気中で行われることを意味する。好ましくは、窒素を使用する。不活性雰囲気内の酸素濃度は好ましくは１容量％未満、好ましくは０．５容量％未満、最も好ましくは０．１容量％未満である。
【００２６】
押出しは、ペレット化と組み合わせるポリプロピレンの修飾を可能にする。二軸スクリュー押出し機を使用する。単軸スクリュー押出し機は、ポリプロピレン内で過酸化物を十分に均質化することができないのであまり適切ではない。押出し機内の滞留時間は一般的に約１０秒〜５分間である。
【００２７】
押出し機の送り速度は好ましくは２５〜５００ｒｐｍの範囲である。押出し機の温度は、ポリプロピレンの溶融温度より上であるべきである。
【００２８】
本発明の方法は、バッチ工程、連続工程、またはその組合せとして行うことができる。連続工程が好ましい。
【００２９】
有機過酸化物は、押出し前または押出し中にポリプロピレンに加える。本発明の方法に使用される有機過酸化物は室温で固体であり、水系配合物（懸濁液）として、溶液として、イソドデカンなど不活性溶媒中の分散液として、フレークの形態で、粉末として、湿った粉末配合物として、またはポリマー中もしくは不活性固体担体（例えばシリカ）上のマスターバッチとして、場合によって抗酸化剤および／または酸捕捉剤（例えばステアリン酸カルシウム）と組み合わせてポリプロピレンに加えることができる。
【００３０】
押出しの間、真空または大気脱気を適用して、揮発性分解生成物および過酸化物配合物の一部として取り込まれたあらゆる水を除去することができる。
【００３１】
使用する有機過酸化物の量は所望の修飾度および利用するポリプロピレンの種類に依存することになる。好ましくは、すべて純粋なおよび乾燥有機過酸化物として計算した場合、ポリプロピレン１００ｇ当たり０．１〜３．０ｇの範囲の過酸化物、より好ましくはポリプロピレン１００ｇ当たり０．５〜２．０ｇの範囲の有機過酸化物濃度が使用される。
【００３２】
押出しは、ポリプロピレンのメルトフローインデックスに影響を与えるためおよび／または修飾度を増強するために、架橋助剤の存在下で行うことができる。架橋助剤の例は、ＴＭＡＩＣ（トリメタアリルイソシアヌレート）、ＴＡＩＣ（トリアリルイソシアヌレート）、ＴＡＣ（トリアリルシアヌレート）、ＴＲＩＭ（トリメチロールプロパントリメタクリレート）、ジビニルベンゼン、ＨＶＡ−２（Ｎ，Ｎ’−フェニレンビスマレイミド）、ＡＭＳＤ（アルファメチルスチレンダイマー）、およびＰｅｒｋａｌｉｎｋ  ９００（１，３−ビス（シトラコンイミドメチル）ベンゼン）である。
【００３３】
架橋助剤は一般的に、多官能性反応性添加剤、例えば、ポリマーラジカルと急速に反応し、立体障害を克服し、望ましくない副反応を最小限に抑える多価不飽和化合物などであると考えられている。本発明の方法の前またはその間に有効量のこれらの架橋助剤の１つまたは複数をポリプロピレンに組み込むことは、メルトフローインデックスおよび生成したポリプロピレンの分子量に影響を与える傾向にある。
【００３４】
そのように所望する場合、当業者に公知の量の慣用的な補助剤、例えば、抗酸化剤、ＵＶ安定剤、滑沢剤、劣化防止剤、発泡剤、核形成剤、充填剤、顔料、酸捕捉剤（例えば、ステアリン酸カルシウム）、および／または帯電防止剤などをポリプロピレンに加えることができる。これらの補助剤は、押出しの前、ならびにその間または後にポリプロピレンに加えることができる。例えば、発泡ポリプロピレンを生成するために、化学的膨張剤（例えばアゾジカーボンアミド）を加えることができるし、または物理的膨張剤（例えば、窒素、二酸化炭素、ブタン、またはイソブタンなどの気体）を押出し機に注入することもできる。化学的膨張剤は、好ましくは押出しの前または後に加える。物理的膨張剤は好ましくは押出しの間または後に注入する。
【００３５】
好ましくは、ＨＭＳ−ＰＰ中に依然として存在する任意のフリーラジカルならびに空気／酸素下でのその後の加工で後に形成され得る任意のラジカルを失活させるために、安定剤、例えば１つまたは複数の抗酸化剤を加える。典型的な実験では、ポリプロピレン１００部当たり（ｐｈｒ）、０．０１〜０．３、より好ましくは０．０１〜０．２部の１種または複数種の抗酸化剤が使用される。
【００３６】
ＨＭＳ−ＰＰは、当業者には公知のように、さらに加工することができる。ＨＭＳ−ＰＰは、所望の最終生成物へと直接形成してもよいし、水中ペレタイザーを使用して加工してもよいし、または精製、修飾、成形してもよいし、もしくは混和量の他の（ポリマー）材料、例えば、ＥＰＭ、ＥＰＤＭ、および／もしくはＬＤＰＥなどとブレンドしてもよい。したがって、最終生成物の他の材料との相容性を増強するための、別のポリマーまたはモノマーを使用した修飾が存在してもよい。
【００３７】
あるいは、ＨＭＳ−ＰＰは、その加工性および／または適応性を増加させるために分解してもよいし、または、例えば、発泡、発泡成形、射出成形、ブロー成形、押出しコーティング、プロファイル押出し、キャストフィルム押出し、ブローフィルム押出し、および／または熱成形によってさらに加工してもよい。
【実施例】
【００３８】
５００ｇのポリプロピレンホモポリマー（ＰＰ）粉末、異なる過酸化物配合物、および０．５ｇ（０．１ｐｈｒ）のＩｒｇａｎｏｘ（登録商標）１０１０抗酸化剤を、へらを用いてバケット内で混合し、続いてバケットミキサーで１０分間混合した。
【００３９】
過酸化物配合物を、１０ｇ（２ｐｈｒ）の純粋な過酸化物に対応する量で加えた。
【００４０】
以下の有機過酸化物を使用した：
ジセチルペルオキシジカーボネート（Ｐｅｒｋａｄｏｘ（登録商標）２４Ｌ；以前のＡｋｚｏＮｏｂｅｌ）
過酸化ジベンゾイル（Ｐｅｒｋａｄｏｘ（登録商標）Ｌ−Ｗ７５、以前のＡｋｚｏＮｏｂｅｌ）
ジ（パラ−メチルベンゾイル）ペルオキシド（Ｐｅｒｋａｄｏｘ（登録商標）ＰＭ−Ｗ７５、以前のＡｋｚｏＮｏｂｅｌ）
ジ（オルト−メチルベンゾイル）ペルオキシド（水を２５％含有，以前のＡｋｚｏＮｏｂｅｌ）
【００４１】
以下の設定を使用して、Ｔｈｅｒｍｏ  Ｓｃｉｅｎｔｉｆｉｃ製Ｈａａｋｅ  Ｒｈｅｏｍｅｘ  ＯＳ  ＰＴＷ１６押出し機（同方向回転ツインスクリュー型、Ｌ／Ｄ＝４０）を装着したＨａａｋｅ  ＰｏｌｙＬａｂ  ＯＳ  ＲｈｅｏＤｒｉｖｅ  ７システム上で化合物を押し出した：
・温度プロファイル設定：ホッパー：３０℃、ゾーン１：１６０℃、ゾーン２〜４：１９０℃、ゾーン５〜６：２００℃、ゾーン７〜１０：２１０℃。
・送り速度：２８０ｒｐｍ。
・スループット：１．２ｋｇ／時間、Ｂｒａｂｅｎｄｅｒ重量式スクリューフィーダー型ＤＤＷ−ＭＤ２−ＤＳＲ２８−１０により投入。
・窒素をホッパー（３．５Ｌ／分）およびダイ（９Ｌ／分）の位置でパージした。
【００４２】
押し出した材料は冷却のための水槽に導出し、冷却したストランドを自動造粒機により顆粒化した。
【００４３】
押し出したＨＭＳ−ＰＰ化合物のメルトフローインデックス（ＭＦＩ）、溶融強度（ＭＳ）、分子量および分岐数を以下に記載されているように分析した。結果は表１に列挙されている。
【００４４】
メルトフローインデックス
メルトフローインデックス（ＭＦＩ）を、ＩＳＯ  １１３３（２３０℃／２．１６ｋｇ負荷）に従いＧｏｅｔｔｆｅｒｔ  Ｍｅｌｔ  Ｉｎｄｅｘｅｒ  ＭＩ−３で測定した。ＭＦＩはｇ／１０分で表現する。
【００４５】
溶融強度
以下の構成および設定を使用して、製造者の指示書に従い、Ｇｏｅｔｔｆｅｒｔ  Ｒｈｅｏｇｒａｐｈ  ２０（細管式レオメーター）を、Ｇｏｅｔｔｆｅｒｔ  Ｒｈｅｏｔｅｎｓ  ７１．９７と組み合わせて用いて溶融強度（ＭＳ）を測定した（単位：ｃＮ）：
Ｒｈｅｏｇｒａｐｈ：
・温度：２２０℃
・溶融時間：１０分間
・ダイ：細管、長さ３０ｍｍ、直径２ｍｍ
・バレルチャンバーおよびピストン：直径１５ｍｍ
・ピストンスピード：０．３２ｍｍ／秒、剪断速度７２秒−１に相当
・融解ストランド速度（開始時）：２０ｍｍ／秒
Ｒｈｅｏｔｅｎｓ：
・ホイール加速度（ストランド）：１０ｍｍ／秒２
・バレルから中央ホイールまでの距離：１００ｍｍ
・ストランド長：７０ｍｍ
【００４６】
分子量および分岐数
高温サイズ排除クロマトグラフィー（ＨＴ−ＳＥＣ）を用いて１５０℃でポリマーの分子量を決定した。１，２，４−トリクロロベンゼン中のポリスチレン標準物質９６Ｋ（Ｐｏｌｙｍｅｒ  Ｌａｂｏｒａｔｏｒｉｅｓ、Ｍｗ／Ｍｎ＝１．０３）を１５０℃で使用して三重検出システムを較正した。
【００４７】
窒素雰囲気下、１５０℃で４時間加熱することにより、各試料をトリクロロベンゼンに溶解した。
【００４８】
ＲＩ検出器、ＬＡＬＳおよびＲＡＬＳ  Ｌｉｇｈｔ  Ｓｃａｔｔｅｒｉｎｇ検出器、およびＶｉｓｃｏｍｅｔｅｒを備えたＭａｌｖｅｒｎ  Ｖｉｓｃｏｔｅｋ  ＨＴ−ＧＰＣシステムを使用した。
カラム：１つのＰＬ  Ｇｅｌ  Ｏｌｅｘｉｓ  Ｇｕａｒｄ  Ｃｏｌｕｍｎ、５０×７．５ｍｍ、１３μｍ粒径、これに続いて３つのＰＬ  Ｇｅｌ  Ｏｌｅｘｉｓ  ３００×７．５ｍｍカラム（１３μｍ粒径）
移動相：１，２，４−トリクロロベンゼン。
流速：１ｍｌ／分
試料濃度：３ｍｇ／ｍｌ
温度：１５０℃
注入量：２００μｌ
データ処理：Ｏｍｎｉｓｅｃ（商標）ｖ５．１０
ＰＰに対するＤｎ／ｄｃ：０．０９５
【００４９】
試料の分子量、すなわち数平均（Ｍｎ）、重量平均（Ｍｗ）、およびｚ平均（Ｍｚ）分子量を光散乱（ＬＳ）検出から計算した。
Ｍａｒｋ−Ｈｏｕｗｉｎｋプロットから、分岐数（Ｂｎ、すなわち分子１個当たりの枝の平均数）をZimm and Stockmayer, J. Chem. Phys. 17 (1949) 1301の理論に従い計算した。
【００５０】
ブランクポリプロピレン試料、すなわち、同じ方式で処理されたが、過酸化物の不在下で処理されたポリプロピレンを基準として使用した。Ｂｎに対して、ランダムな、多分散系、三官能分岐の計算モデルを、構造因子εを０．７５として使用した。
【００５１】
【表１】
2020531652.tif 000003
【国際調査報告】
2020531652.tif 000005
2020531652.tif 000006